"下記一般式1で表され、25°C、0.1MPaにおけるn-ヘキサンへの溶解度が1質量以上であるピリドン系メチン色素と、非極性溶媒とを含む着色組成物。一般式1中、R1及びR3は、各々独立に、水素原子、アルキル基、アルコキシ基、アリール基、-COOR11、又は-CONR11R12を表し、R2は、アルキル基、アルコキシ基、アリール基、シアノ基、-COOR11、又は-CONR11R12を表し、Arは芳香環又は飽和複素環を表す。R11及びR12は、各々独立に、水素原子、アルキル基、又はアリール基を表し、互いに結合して5員環、6員環、又は7員環を形成してもよい。R4及びR5は、各々独立に水素原子又はアルキル基を表し、隣り合うR4とR5とは互いに結合して環構造を形成してもよい。nは0、1、又は2である。R1~R5及びArの少なくとも1つは炭素数6~30のアルキル基を有しており、R1~R5及びArはいずれも解離性基を有しない。前記Arは、置換基として、少なくとも1つのアルキルアミノ基を有する請求項1に記載の着色組成物。前記アルキルアミノ基のアルキル部位の炭素数が6~30である請求項2に記載の着色組成物。前記R1及びR3の少なくとも一方は、炭素数6~30のアルキル基を表す請求項1~請求項3のいずれか1項に記載の着色組成物。前記ピリドン系メチン色素の比誘電率が、10m以下である請求項1~請求項4のいずれか1項に記載の着色組成物。20°Cでの粘度が10mPas以下である請求項1~請求項5のいずれか1項に記載の着色組成物。エレクトロウェッティング法の原理又は電気泳動法で動作する表示装置の画像表示材料に用いられる請求項1~請求項6のいずれか1項に記載の着色組成物。表面が疎水性の疎水性ポリマー層と、前記表面に接触させて配置され、請求項1~請求項7のいずれか1項に記載の着色組成物を用いて形成されたオイル層と、前記オイル層に接触させて配置された親水性液層と、を有する画像表示構造。しかしながら、上記のように従来から提案されているメチン色素では、非極性溶媒への溶解性、特にデカンやヘキサン等の炭化水素系溶媒への溶解性を充分に確保することができない。そのため、例えばエレクトロウェッティング法や電気泳動法の原理を利用した画像表示に適用しようとすると、画像の表示切換光シャッターに支障を来たす等、更なる改善が求められていた。本発明は、ピリドン系メチン色素が良好に溶解含有されており、画像表示特に、エレクトロウェッティング法や電気泳動法の原理で動作する表示装置での画像表示例えば画像表示時のオン/オフ性光シャッター特性に好適な着色組成物及び画像表示構造を提供することを目的とし、該目的を達成することを課題とする。前記課題を達成するための具体的手段は以下の通りである。<1>下記一般式1で表され、25°C、0.1MPaにおけるn-ヘキサンへの溶解度が1質量以上であるピリドン系メチン色素と、非極性溶媒とを含む着色組成物である。前記一般式1において、R1及びR3は、各々独立に、水素原子、アルキル基、アルコキシ基、アリール基、-COOR11、又は-CONR11R12を表し、R2は、アルキル基、アルコキシ基、アリール基、シアノ基、-COOR11、又は-CONR11R12を表し、Arは芳香環又は飽和複素環を表す。R11及びR12は、各々独立に、水素原子、アルキル基、又はアリール基を表し、互いに結合して5員環、6員環、又は7員環を形成してもよい。R4及びR5は、各々独立に水素原子又はアルキル基を表し、隣り合うR4とR5とは互いに結合して環構造を形成してもよい。nは0、1、又は2である。R1~R5及びArの少なくとも1つは炭素数6~30のアルキル基を有しており、R1~R5及びArはいずれも解離性基を有しない。<2>前記Arは、置換基として、少なくとも1つのアルキルアミノ基を有する前記<1>に記載の着色組成物である。<3>前記アルキルアミノ基のアルキル部位の炭素数が6~30である前記<2>に記載の着色組成物である。<4>前記R1及びR3の少なくとも一方は、炭素数6~30のアルキル基を表す前記<1>~前記<3>のいずれか1つに記載の着色組成物である。<5>前記ピリドン系メチン色素の比誘電率が、10m以下である前記<1>~前記<4>のいずれか1つに記載の着色組成物である。<6>20°Cでの粘度が好ましくは0.01mPas以上10mPas以下である前記<1>~前記<5>のいずれか1つに記載の着色組成物である。<7>エレクトロウェッティング法の原理又は電気泳動法で動作する表示装置の画像表示材料に用いられる前記<1>~前記<6>のいずれか1つに記載の着色組成物である。<8>表面が疎水性の疎水性ポリマー層と、前記表面に接触させて配置され、前記<1>~前記<7>のいずれか1つに記載の着色組成物を用いて形成されたオイル層と、前記オイル層に接触させて配置された親水性液層と、を有する画像表示構造である。本発明によれば、ピリドン系メチン色素が良好に溶解含有されており、画像表示特に、エレクトロウェッティング法や電気泳動法の原理で動作する表示装置での画像表示例えば画像表示時のオン/オフ性光シャッター特性に好適な着色組成物及び画像表示構造が提供される。以下、本発明の着色組成物、及びこれを用いた画像表示構造について、詳細に説明する。<着色組成物>本発明の着色組成物は、以下に示す一般式1で表され、25°C、0.1MPaにおけるn-ヘキサンへの溶解度が1質量以上であるピリドン系メチン色素と、非極性溶媒とを用いて構成されている。また、本発明の着色組成物は、必要に応じて、更にピリドン系メチン色素以外の色素や極性溶媒、紫外線吸収剤等の添加剤などの他の成分を用いて構成されてもよい。ピリドン系メチン色素は、従来から種々の用途において広く知られているが、従来のピリドン系メチン色素は、非極性溶媒に対する溶解性が低く、非極性溶媒で構成される液体組成物の着色剤には一般に用いられるに至っていない。本発明においては、非極性溶媒で構成される着色組成物の着色剤として、炭素数6以上のアルキル基を有しており解離性基が存在しない特定構造のピリドン系メチン色素を用いることで、析出を起こし難い良好な溶解性が保たれ、画像表示特に、エレクトロウェッティング法や電気泳動法の原理で動作する表示装置での画像表示が良好になる。特に、画像表示する際のオン/オフ性光シャッター特性に優れ、鮮明で色相の良好な画像表示が可能になる。-ピリドン系メチン色素-本発明の着色組成物は、下記一般式1で表され、25°C、0.1MPaにおけるn-ヘキサンへの溶解度が1質量以上であるピリドン系メチン色素の少なくとも一種を含有する。この色素は、非極性溶媒への溶解性に優れているので、ディスプレイ等、中でもエレクトロウェッティング法の原理や電気泳動法で動作する表示装置例えばディスプレイに用いる色素として好適である。前記一般式1において、R1及びR3は、各々独立に、水素原子、アルキル基、アルコキシ基、アリール基、-COOR11、又は-CONR11R12を表し、R2は、アルキル基、アルコキシ基、アリール基、シアノ基、-COOR11、又は-CONR11R12を表し、Arは芳香環又は飽和複素環を表す。R11及びR12は、各々独立に、水素原子、アルキル基、又はアリール基を表し、互いに結合して5員環、6員環、又は7員環を形成してもよい。R4及びR5は、各々独立に水素原子又はアルキル基を表し、隣接するR4及びR5同士が互いに結合して環構造を形成してもよい。nは0、1、又は2である。このピリドン系メチン色素は、分子中に、炭素数が6~30である比較的炭素数の多い直鎖又は分岐のアルキル基を少なくとも1つ有しており、解離性基は有していない。そのため、前記色素は、非極性溶媒に対する溶解性に優れている。一般式1で表されるピリドン系メチン色素は、25°C、0.1MPaにおけるn-ヘキサンへの溶解度が1質量以上であり、非極性溶媒への溶解性、特に炭化水素系溶媒への溶解性に優れたものである。溶解度が1質量以上であることは、画像表示用材料として、例えばエレクトロウェッティング法の原理や電気泳動法で動作するディスプレイを作製するための表示用部材例えば、後述する画像表示構造に適用し得ることを示す。なお、以下において、色素の25°C、0.1MPaにおけるn-ヘキサンに対する溶解度を、単に溶解度とも称する。本発明のピリドン系メチン色素を、エレクトロウェッティング法の原理で動作するディスプレイや電気泳動法で動作するディスプレイを製造するための表示用部材例えば画像表示構造例:ピクセルのオン/オフ状態画像表示/非表示の状態を切替える光シャッターや、電気泳動法で動作する表示装置のカラー表示層カラーフィルタ等の表示用部材に適用する場合には、溶解度は、3質量以上であることが好ましく、5質量以上であることが更に好ましい。溶解度は高ければ高いほど好ましいが、通常は80質量以下程度である。以下、一般式1で表されるピリドン系メチン色素について詳述する。一般式1で表されるピリドン系メチン色素は、分子中に-SO3H、-PO3H2、-CO2H、-OH等の解離性基NH基を含まないを有しない色素であり、非極性溶媒に対して良好な溶解性を示す。本発明におけるピリドン系メチン色素は、その分子中に炭素数6~30の直鎖又は分岐のアルキル基を有しているので、非極性溶媒への溶解性に優れる。このような構造上の特徴により、一般式1で表されるピリドン系メチン色素は、そのSP値溶解性パラメーターが非極性溶媒のSP値に近くなっているため、溶剤との混合性が良化したものと推定される。前記D-01、D-02のSP値は、溶剤のSP値と異なるため、溶解性は低いものと考えられる。ピリドン系メチン色素が分子中に有する前記アルキル基としては、前記同様の理由から、炭素数6~30の直鎖又は分岐のアルキル基が好ましく、該炭素数は7~20が更に好ましい。前記一般式1において、R1及びR3は、各々独立に、水素原子、アルキル基、アルコキシ基、アリール基、-COOR11、又は-CONR11R12を表す。R1、R3、並びにこれらに含まれるR11及びR12には、解離性基は含まれない。R1及びR3で表されるアルキル基は、無置換でも置換基を有してもよく、炭素数1~30のアルキル基が好ましい。アルキル基の例としては、メチル基、エチル基、ノルマルブチル基、第3ブチル基、イソプロピル基、1-メチルシクロプロピル基、ペンチル基、3-ヘプチル基、ヘキシル基、オクチル基、2-エチルヘキシル基、2-メチルヘキシル基、ノルマルノニル基、ノルマルウンデシル基、クロロメチル基、トリフルオロメチル基、エトキシカルボニルメチル基、パーフルオロアルキル基例えばパーフルオロメチル基などが好適に挙げられる。中でも、炭素数6~30のアルキル基がより好ましく、更に好ましくは炭素数7~20のアルキル基であり、特に好ましくはヘキシル基、オクチル基、2-エチルヘキシル基等である。R1及びR3で表されるアルコキシ基は、無置換でも置換基を有してもよく、炭素数1~20のアルコキシ基が好ましい。アルコキシ基の例としては、メトキシ基、エトキシ基、ノルマルブトキシ基、第3ブトキシ基、ヘキシルオキシ基、3-ヘプチルオキシ基、ノルマルノニルオキシ基、ノルマルウンデシルオキシ基、クロロメチルオキシ基、トリフルオロメトキシ基、エトキシカルボニルメトキシ基、パーフルオロアルキルオキシ基例えばパーフルオロメトキシ基などが好適に挙げられる。中でも、炭素数1~15のアルコキシ基がより好ましく、特に好ましくはメトキシ基、エトキシ基である。R1及びR3で表されるアリール基は、無置換でも置換基を有してもよく、炭素数6~20のアリール基が好ましい。アリール基の例としては、フェニル基、4-メトキシフェニル基、オクチルオキシフェニル基、オクチルフェニル基、2,6-ジメチルフェニル基、ヘキシルオキシフェニル基、4-ジブチルアミノフェニル基、4-2-エチルヘキサノイルアミノフェニル基、4-ヘキシルフェニル基などが好適に挙げられる。中でも、炭素数6~16のアリール基がより好ましく、特に好ましくはフェニル基である。R2は、アルキル基、アルコキシ基、アリール基、シアノ基、-COOR11、又は-CONR11R12を表す。R2並びにこれに含まれるR11及びR12には、解離性基は含まれない。前記R2で表されるアルキル基、アルコキシ基、及びアリール基は、前記R1及びR3で表されるアルキル基、アルコキシ基、及びアリール基とそれぞれ同義である。中でも、シアノ基、-COOR11が好ましい態様である。R1~R3で表される-COOR11及び-CONR11R12において、R11及びR12は、各々独立に、水素原子、アルキル基、又はアリール基を表し、R11及びR12は互いに結合して、5員環、6員環、又は7員環を形成してもよい。但し、R11、R12で表される基には、解離性基は含まれない。R11、R12で表されるアルキル基は、無置換でも置換基を有してもよく、炭素数1~30のアルキル基が好ましい。アルキル基の例としては、メチル基、エチル基、プロピル基、ブチル基、エトキシカルボニルメチル基、ノルマルオクチル基、2-エチルヘキシル基、2-メチルヘキシル基、ドデシル基、シクロヘキシル基、シアノエチル基、2,2,3,3-テトラフルオロプロピル基、クロロエチル基、アセトキシエチル基、ジメチルアミノメチル基が好適に挙げられる。中でも、炭素数6~20のアルキル基がより好ましく、炭素数6~15のアルキル基が更に好ましく、特に好ましくはメチル基、エチル基である。R11、R12で表されるアリール基は、無置換でも置換基を有してもよく、炭素数6~12のアリール基が好ましい。アリール基の例としては、フェニル基、4-メチルフェニル基、4-エチルフェニル基、4-t-ブチルフェニル基、4-メトキシフェニル基、4-2-エチルヘキシルオキシフェニル基、4-ドデシルオキシフェニル基が好適に挙げられる。中でも、炭素数6~10のアリール基がより好ましく、特に好ましくはフェニル基である。R11及びR12が互いに結合して形成される5員環、6員環、及び7員環は、窒素原子を含む5員、6員、又は7員の含窒素複素環である。該含窒素複素環としては、例えば、ピロリジン環、ピペリジン環、モルホリン環、ピペラジン環、ヘキサメチレンイミン環等が好ましい。これら5員環、6員環、及び7員環は、さらに置換基を有していてもよい。R4及びR5は、各々独立に水素原子又はアルキル基を表し、隣り合うR4とR5とは互いに結合して環構造を形成してもよい。但し、R4、R5で表される基には、解離性基は含まれない。R4、R5で表されるアルキル基は、無置換でも置換基を有してもよく、炭素数1~20のアルキル基が好ましい。アルキル基の例としては、メチル基、エチル基、ノルマルブチル基、第3ブチル基、1-メチルシクロプロピル基、3-ヘプチル基、ヘキシル基、2-エチルヘキシル基、ノルマルノニル基、ノルマルウンデシル基、クロロメチル基、トリフルオロメチル基、エトキシカルボニルメチル基、パーフルオロアルキル基例えばパーフルオロメチル基などが好適に挙げられる。中でも、炭素数1~10のアルキル基がより好ましく、特に好ましくはメチル基、エチル基、第3ブチル基である。また、R2とR3、R4とR5は、それぞれ結合して芳香環を形成してもよい。更に、形成された芳香環は、置換基を有してもよい。R2~R5で表される各基が置換基を有する場合、該置換基としては、ハロゲン原子、アルキル基、アリール基、アルコキシ基等を挙げることができる。Arは、解離性基を含まない芳香環又は飽和複素環を表す。Arで表される芳香環、飽和複素環としては、5員又は6員の環が好ましく、例えば、ベンゼン環、ナフタレン環、ピロール環、インドール環、ピリジン環、キノリン環、ピラジン環、キノキサリン環、チオフェン環、チアゾール環、チアゾリン環、オキサゾール環、オキサゾリン環、イミダゾール環、イミダゾリン環等の芳香環、並びに、ピロリジン環、テトラヒドロフラン、テトラヒドロチオフェン等の飽和複素環が好適に挙げられる。中でも、Arとしては、ベンゼン環、ピロール環、フラン環、チオフェン環、チアゾール環がより好ましい。Arで表される芳香環、飽和複素環は、無置換でも置換されていてもよい。Arが置換されている場合の置換基は、解離性基を除く置換基の中から適宜選択することができ、具体例として、アルキル基、アルコキシ基、アリール基、置換アミノ基が挙げられる。前記アルキル基、アルコキシ基、及びアリール基は、前記R1、R3におけるアルキル基、アルコキシ基、及びアリール基とそれぞれ同義であり、これらの好ましい態様も同様である。前記置換アミノ基としては、アルキルアミノ基が好ましく、アルキル部位の炭素数が6~30好ましくは炭素数7~20のアルキルアミノ基がより好ましい。中でも、Arが置換されている場合の置換基は、アルキル基、アルキル部位の炭素数が6~30好ましくは炭素数7~20のアルキルアミノ基、アルコキシ基が好ましい。nは、0、1、又は2である。中でも、nは、0又は1が好ましい。中でも、前記一般式1で表されるピリドン系メチン色素は、非極性溶媒に対する溶解性により優れる点で、下記一般式2で表される化合物が好ましい。前記一般式2において、R1及びR3は、各々独立に、アルキル基、アルコキシ基、アリール基、-COOR11、又は-CONR11R12を表し、R2は、アルキル基、アルコキシ基、アリール基、シアノ基、-COOR11、又は-CONR11R12を表し、Arは芳香環又は飽和複素環を表す。R11及びR12は、各々独立に、水素原子、アルキル基、又はアリール基を表し、互いに結合して5員環、6員環、又は7員環を形成してもよい。R4及びR5は、各々独立に水素原子又はアルキル基を表し、隣り合うR4とR5とは互いに結合して環構造を形成してもよい。R7及びR8は、各々独立にアルキル基を表す。nは0、1、又は2である。一般式2中、R1~R5、R7~R8及びArの少なくとも1つは、炭素数が6~30である比較的炭素数の多い直鎖又は分岐のアルキル基好ましくは炭素数7~20のアルキル基を少なくとも1つ有しており、解離性基は有していない。なお、一般式2のR1~R5、Ar、及びnは、一般式1のR1~R5、Ar、及びnと同義であり、好ましい態様も同様である。R7、R8で表されるアルキル基は、アルキル部位の炭素数が6~30のアルキル基が好ましく、アルキル部位の炭素数が7~20のアルキル基がより好ましい。該アルキル基の具合例としては、ヘプチル基、オクチル基、ヘキシル基、2-エチルヘキシル基、2-メチルヘキシル基、ノニル基、デシル基、ウンデシル基等が挙げられる。前記一般式2において、非極性溶媒に対してより良好な溶解性を示す観点から、一般式2の構造のうち、R1、R3がアルキル基又はアリール基であり、R2がシアノ基又はCOOR11R11:アルキル基であり、R4、R5が水素原子又はアルキル基であり、R7、R8がアルキル基である場合が好ましい。更には、一般式2の構造のうち、R1、R3がアルキル基又はアリール基であり、R2がシアノ基又はCOOR11R11:アルキル基であり、R4、R5が水素原子であり、R7及びR8の一方又は両方が炭素数6~30好ましくは炭素数7~20のアルキル基である場合が好ましい。以下、前記一般式1又は2で表されるピリドン系メチン色素の具体例を示す。本発明は、これらの具体例によって制限されるものではない。なお、以下に示す具体例において、Phはフェニル基を、Meはメチル基を、Etはエチル基を、Prはプロピル基を、Buはブチル基をそれぞれ表す。前記ET1は、下記の構造を表す。前記ET2は、下記の構造を表す。分子中に炭素数6~30のアルキル基を有するピリドン系メチン色素の合成は、特許第2707371号、特開平5-45789号、特開2009-263517号、及び特開平3-72340号の各公報などに記載の公知の方法により行なうことができる。本発明の着色組成物は、ピリドン系メチン色素を1種のみ含む態様のほか、2種以上を含む態様であってもよく、2種以上のアゾ系色素を含む場合はその色素の比率も任意である。前記一般式1で表されるピリドン系メチン色素の着色組成物中における含有量は、特に制限されるものではなく、その目的に応じて任意の濃度で調製することができる。ピリドン系メチン色素の含有量は、色相の観点から、組成物全質量に対して10質量以上が好ましく、より好ましくは色相や色濃度の観点から高濃度に含有される。具体的には、15質量以上が好適であり、更には20質量以上が好適であり、特に25質量以上が好適である。また、ピリドン系メチン色素の含有量の上限は、組成物の粘度が低くなるという点で、70が望ましく、更には50が好ましい。含有量が前記範囲内であることで、エレクトロウェッティング法の原理又は電気泳動法で動作する表示装置、特にその表示を担う画像表示材料ピクセルのオン/オフ状態を切替える層光シャッター層や、電気泳動法で動作する表示装置のカラー表示層カラーフィルタ等の表示部の作製に適用した場合に、より高いコントラスト比が得られ、応答の速度化、低電圧化がより図れる。ピリドン系メチン色素がエレクトロウェッティング法の原理で動作する表示ディスプレイ用の紫色もしくはマゼンタ色素として用いられる場合、通常0.2質量以上の濃度とされ、必要とされるεC値εは着色組成物の吸光係数に応じて非極性溶媒により希釈して用いられる。また、本発明の着色組成物は、前記一般式1で表されるピリドン系メチン色素のみを用いて構成されてもよいが、所望の色調とするため、該ピリドン系メチン色素以外の他の色素を含んでもよい。例えば、本発明におけるピリドン系メチン色素と、該ピリドン系メチン色素とは異なる構造の赤色、青色の色素とを混合し、黒色組成物としてもよい。-他の色素-本発明の着色組成物が含んでもよい他の色素としては、非極性溶媒に対して溶解性、分散性を有する色素の中から、本発明の効果を損なわない範囲で任意に選択することができる。例えば、本発明の着色組成物を、エレクトロウェッティング法を利用したディスプレイに用いる場合、他の色素として、脂肪族炭化水素系溶媒などの非極性溶媒に溶解するものの中から任意の色素を選択すればよく、具体例として、OilBlueNアルキルアミン置換アントラキノン、SolventGreen、SudanRed、SudanBlackなどが挙げられる。-非極性溶媒-本発明の着色組成物は、非極性溶媒の少なくとも一種を含有する。非極性溶媒とは、誘電率の値が小さい溶媒いわゆる無極性溶媒をいう。本発明における非極性溶媒は、前記ピリドン系メチン色素を溶解する溶媒であり、例えば、n-ヘキサン、n-デカン、ドデカン、テトラデカン、ヘキサデカン等の脂肪族炭化水素系溶媒好ましくは、炭素数6~30が挙げられる。本発明の着色組成物は、非極性溶媒を含有するが、本発明の効果を損なわない範囲であれば、非極性溶媒に該当しない他の溶媒を含んでもよい。本発明においては、非極性溶媒の本発明の着色組成物における含有量は、溶媒全量に対して、70質量以上が好ましく、90質量以上がより好ましい。非極性溶媒の含有量が70質量以上であることで、ピリドン系メチン色素の溶解性がより良好に保たれ、また本発明の着色組成物を例えばエレクトロウェッティング法又は電気泳動法の原理で動作する表示装置に適用した場合に、より優れた光シャッター特性及び表示コントラストを発現させることができる。本発明において、更に好ましくは、溶媒成分として非極性溶媒のみ全溶媒量中の非極性溶媒の比率が100質量を用いた組成である。-その他成分-その他、本発明の着色組成物は、必要に応じて任意の紫外線吸収剤、酸化防止剤等の各種添加剤を含んでいてもよい。添加剤の含有量に特に制限はないが、通常、着色組成物の総量に対して20質量以下程度で用いられる。本発明のピリドン系メチン色素、及び、必要に応じて用いる他の色素は、既述の脂肪族炭化水素系溶媒などの非極性溶媒に溶解することにより、エレクトロウェッティング法の原理で動作する表示装置用の着色溶液例:インクとすることができる。本発明の着色組成物の粘度としては、20°Cでの動的粘度で10mPas以下であることが好ましい。中でも、該粘度は、0.01mPas以上が好ましく、更には0.01mPas以上8mPas以下がより好ましい。着色組成物の粘度が10mPas以下であることで、エレクトロウェッティング法の原理又は電気泳動法で動作する表示装置の画像表示材料用途に好適であり、特にエレクトロウェッティング法の原理で動作する画像表示の際の光シャッターに適用する場合に、粘度の大きい組成に比べ、応答速度が速くより低い電圧で駆動させ得る点で好ましい。なお、前記動的粘度は、色素のデカン10質量溶液を、粘度計500型、東機産業株製を用いて20°Cに調整して測定される値である。本発明の着色組成物は、比誘電率が小さいことが好ましく、2.0~10.0の範囲であることがより好ましい。この範囲内であると、本発明の着色組成物をエレクトロウェッティング法の原理又は電気泳動法で動作する表示装置の画像表示材料用途に好適であり、特にエレクトロウェッティング法の原理で動作する画像表示の際の光シャッターに適用する場合に、比誘電率の大きい組成に比べ、応答速度が速くより低い電圧で駆動させ得る点で好ましい。比誘電率は、着色組成物をセルギャップ10μmのインジウムスズオキサイドITO透明電極付きガラスセルに注入し、得られたセルの電気容量を、エヌエフ株式会社製の型式2353LCRメーター測定周波数:1kHzを用いて20°C、40RHにて測定される値である。<画像表示構造及び表示装置>本発明の着色組成物は、含有されるピリドン系メチン色素が非極性溶媒、特に炭化水素系溶媒への溶解性に優れるため、ディスプレイ等の表示装置、中でもエレクトロウェッティング法の原理で動作する表示装置ディスプレイや電気泳動法で動作する表示装置ディスプレイに用いられる画像表示材料として有用である。したがって、本発明の着色組成物は、これらの表示装置における画像表示を担う画像表示構造の作製に好適に用いられる。エレクトロウェッティング法の原理は、国際公開第2005-098524号パンフレットに記載されている。この原理は、疎水性表面をもつポリマー上に配置された疎水性オイル層が電圧印加により変形する現象を利用する。疎水液油滴及びポリマー固体例えばポリマー層は、親水性液例えば水又はエチレングリコールもしくはテトラブチルアンモニウム塩等の電解質を含有する親水性電解質溶液で取り囲まれた状態にある。この原理で動作するディスプレイは、はじめ例えば水に馴染まない疎水性の表面をもつ物質を例えばディスプレイの観察面から遠い側の基板に用い、該基板と観察面に近い電極との間を親水性液及び着色した油滴疎水液で満たした状態にして電圧をかける。親水性液と電極との間に印加される電圧により電圧差が発生し、それに起因して親水性液と電極の間にクーロン的相互作用が現われ、互いに近づこうとする。それにより、疎水液は、ピクセル底部を完全には覆わずに、その一部分だけを覆うように変形する。前記疎水性表面をもつポリマー層は、好ましくは透明性を呈しており、疎水液で覆われなくなった部分は透明状態となる。最大電圧が印加された場合及び電圧が印加されない場合の疎水液の形状変化が、観察者にはピクセルのオン又はオフの状態として認識され得る。この原理で動作するディスプレイは、透過型と反射型の2通りが考えられる。透過型の場合、オン状態では、疎水性の基板面を覆っていた油滴が移動して親水性液を通して光が観えるためピクセルは透明に観え、オフ状態ではカラー又は黒色に観えることで、光学的印象が生じる。反射型では、用いるポリマー固体が白色である場合、さらには電極の下部に反射層を用いる場合などが挙げられる。反射型の場合、オン状態では、疎水性の基板面を覆っていた油滴が移動してポリマー固体が剥き出しになってその白色が親水性液を通して観えるためピクセルは白に観え、オフ状態ではカラー又は黒色に観えることで、光学的印象が生じる。以上のように、疎水液である油滴の着色に用いる化合物は、油滴を構成する非極性溶媒への溶解性が良好であることが求められる。本発明の着色組成物は、メチン系色素の非極性溶媒への溶解性が良好であり、前記エレクトロウェッティング法を利用した表示方法に好適である。具体的な例として、表面が疎水性であるポリマー層と、ポリマー層の前記表面に接触させて配置され、既述の本発明の着色組成物を用いて形成されたオイル層と、前記オイル層に接触させて配置された親水性液層とが少なくとも設けられた画像表示構造に好適に構成することができる。このような画像表示構造を備えた表示装置の例として、図1に示すエレクトロウェッティング素子であってもよい。図1に示すように、エレクトロウェッティング素子50は、光が入射する入射面21a、入射面21aに対向配置され、光が出射する出射面21b、及び複数の側面21c,21dにより取り囲まれたセル21と、セル内に配された電極14と、電極14上に配置された絶縁層ポリマー層13と、絶縁層13に接触させてセル内に充填されたオイル層12と、オイル層12に接触させてセル内に充填された親水性液層11と、親水性液層11と電極14とを電気的に接続する電源25とを備えている。また、この素子は、電源25をオン/オフするためのスイッチSW26、及びセル21の外部に配置され、セル21に照射する光源27が取り付けられている。絶縁層13は、疎水性材質を用いて形成されるため、スイッチSW26がオフのときには、オイル層12が絶縁層13の表面に接し、このオイル層12によって親水性液層11と絶縁層13とは隔離されている。逆に、スイッチSW26がオンされると、電極と親水性液層11が帯電するため互いにクーロン的相互作用が生じ、電極14と親水性液層11との親和性が増し、オイル層12は絶縁層13との接触面が最小になる方向に移動する。ここで、オイル層12は、既述の本発明の着色組成物を用いて形成され、スイッチSW26がオフのときはオイル層12の色相に、スイッチSW26がオンされたときには透明表示に良好に切替えられる。このとき、親水性液層11が赤色、緑色、青色等の所望の色相に着色されていてもよく、オイル層及び親水性液層からなる色相と親水性液相の色相とによる2色表示が可能である。更に、親水性液層とオイル層との色相を種々組み合わせて所望の色相例えばRGB3原色を呈する複数のセルを1つの画素に配置し、このセル単位で選択的に電圧供給することでカラー画像の表示も可能である。また、オイル層12の色相が黒色の場合、スイッチSW26がオフのときに遮光され、オンされたときに光源27から出射された光は出射面21bに到達して白表示されることになり、白黒表示が可能である。ディスプレイにおけるエレクトロウェッティング技術は、他のディスプレイ技術に比べて少ないエネルギー消費や、動画の表示にとって必須である、ピクセルの表示状態の迅速な切り替え切替時間の短縮など、多くの利点を有している。さらに、疎水液中に溶解された着色材によってピクセルの彩色性が保証されるので、ディスプレイのピクセルは様々な色を呈することが可能である。着色材は親水性液に不溶でなければならない。それによって、赤R、緑G、青B及び黒を基調にした透過型ディスプレイ、又はシアンC、マゼンタM、イエローY及び黒を基調にした反射型ディスプレイを実現できる。電極と親水性液とのクーロン的相互作用の大きさは、印加電圧に比例する。したがって、電圧に応じてピクセル中に様々なグレースケールを表現することができ、ディスプレイにおいて高品質の画像を生成することができる。エレクトロウェッティングは、ディスプレイの他、光学フィルター、適応レンズ、及びラボオンチップ技術にも利用できる。また、電気泳動法は、溶媒中に分散された電荷を帯びた粒子が、電界によって移動する現象を利用した原理であり、省消費電力で、視野角依存性がないという利点を有する。電気泳動法の原理で動作するディスプレイは、着色溶液中に電荷を帯びた粒子を添加し分散させてなる分散液カラー表示機能例:カラーフィルタを担う画像表示構造を対をなす2枚の基板間に配置し、該基板間に数ボルト程度の電圧を印加することにより、液相中を粒子が移動して画像表示を行なうものである。例えば、着色溶液として本発明の着色組成物を用い、これに電荷を帯びた粒子が分散された分散液をマイクロカプセル化したものを、対をなす2枚の基板間に配置することで、カラー表示を担う画像表示構造いわゆるカラーフィルタを設けることによって構成されたディスプレイが考えられる。本発明の着色組成物は、ピリドン系メチン色素の非極性溶媒への溶解性が良好であり、前記電気泳動法を利用した表示方法に好適である。以下、本発明を実施例により更に具体的に説明するが、本発明はその主旨を越えない限り、以下の実施例に限定されるものではない。なお、特に断りのない限り、部は質量基準である。実施例1~6-1.着色溶液の調製-ピリドン系メチン色素下記表に示す、前記例示化合物D-2,D-4,D-5,D-17,E-1,E-5を用意と、有機溶剤であるn-ヘキサンn-hexaneとを混合して、ピリドン系メチン色素の15質量n-ヘキサン溶液着色組成物を調製し、6種の着色溶液を作製した。作製した各着色溶液について、色相、吸収極大波長λmax、吸光度abs、吸光係数ε、及びn-ヘキサンに対する各ピリドン系メチン色素の溶解度質量を測定、評価した。測定、評価の結果を下記表1に示す。-2.測定評価-1色相各着色溶液着色組成物を目視により観察し、その色相を判定した。2吸収極大波長、吸光度、及び吸光係数着色溶液着色組成物について、可視光吸光度計UV-1800PC、株島津製作所製にて吸収極大波長λmax、吸光度を測定すると共に、ランベルトベールの法則に基づいて、吸光係数εを算出した。3n-ヘキサンに対する溶解度非極性溶媒であるn-ヘキサンに対する各ピリドン系メチン色素の溶解度を以下のようにして測定した。50°Cに加熱したn-ヘキサンに各色素を溶解して飽和溶液を調製した後、得られた飽和溶液を25°C、0.1MPa環境下に1時間放置した。析出した色素を濾過し、析出量を測定することにより、25°C、0.1MPaにおける各色素のn-ヘキサンに対する溶解度質量を算出した。4動的粘度の測定ピリドン系メチン色素のヘキサン2質量溶液を調製し、R型粘度計500型、東機産業株製を用いて20°Cでの粘度を測定した。5比誘電率の測定ピリドン系メチン色素をn-ヘキサンに溶解した5質量溶液、7.5質量溶液、及び10質量溶液いずれも着色溶液を調製した。得られた各着色溶液を、セルギャップ10μmのインジウムスズオキサイドITO透明電極付ガラスセルに注入した。これらガラスセルの各々について、電気容量を測定した測定周波数:1kHz。また、上記と同じガラスセルにn-ヘキサンのみを注入した参照用セルを用意し、この参照用セルの電気容量も測定した。得られたセルの電気容量の測定は、エヌエフ株式会社製の型式2353LCRメーター測定周波数:1kHzを用い、20°C、40RHに行なった。前記測定により着色溶液の比誘電率を求め、この比誘電率からピリドン系メチン色素自体の比誘電率を外挿法により算出した。比誘電率は、その値が、低い方が例えばエレクトロウェッティング法又は電気泳動法の原理で動作する表示装置に適用する場合に、低い電圧で応答するため消費電力が小さくなる点で好適である。比較例1~2実施例1において、色素として用いた例示化合物D-2を、下記の比較化合物D-101、D-102にそれぞれ代えたこと以外は、実施例1と同様にして、着色溶液着色組成物を調製し、得られた着色溶液の色相、吸収極大波長、吸光度、吸光係数、及び溶解度の測定、評価を行なった。測定、評価の結果は、下記表1に示す。前記表1に示すように、本発明におけるピリドン系メチン色素は、対比用の比較化合物に比べ、炭化水素系溶媒であるヘキサンに対し、高い溶解度を示した。また、作製した着色溶液着色組成物は、吸光係数の大きいものであった。したがって、本発明の着色組成物は、エレクトロウェッティング法の原理で動作する表示装置や電気泳動法で動作する表示装置の用途に好適であり、ディスプレイに適用した場合に、優れた画像の表示のオン/オフ性いわゆる光シャッター特性を得ることができる。また、本発明におけるピリドン系メチン色素について、前記方法で粘度を測定したところ、前記表2に示すように低粘度を示した。本発明の着色組成物は、高い色素濃度としながらも低粘度であることから、例えばエレクトロウェッティング法又は電気泳動法の原理で動作する表示装置、特にエレクトロウェッティング法の原理で動作する画像表示の際の光シャッターに適用した場合に、高いコントラスト比と速い応答速度と低電圧化を図ることができる。更に、本発明におけるピリドン系メチン色素の比誘電率は、前記表2に示すように高い値であり、この点からもエレクトロウェッティング法又は電気泳動法の原理で動作する表示装置への適用に適する。実施例7下記組成中の成分を混合して、ピリドン系メチン色素濃度が16質量の黒色溶液を作製した。下記色素Y-1190mgピリドン系メチン色素既述の例示化合物D-2160mgピリドン系メチン色素既述の例示化合物E-1150mg下記色素C-1300mgn-デカン1200mg実施例1と同様の方法により動的粘度を測定したところ、5.5mPasと低い値を示しており、例えばエレクトロウェッティング法又は電気泳動法の原理で動作する表示装置に適用した場合に高いコントラスト比と速い応答速度が得られる。実施例8~14図1に示すように、ITO電極12とフッ素ポリマーサイトップ、旭硝子株製からなる絶縁層13とが順次配されたセルを用意し、このセル内に実施例1~7で作製した着色溶液又は黒色溶液の各々を充填し、その上に塩化ナトリウム水溶液もしくはエチレングリコール親水性液を充填することで、エレクトロウェッティング素子を作製する。作製されたエレクトロウェッティング素子は、画像表示する際の表示のオン/オフ性いわゆる光シャッター特性に優れる。"